(57)【要約】  有機ＬＥＤ素子を製造する方法は、透明基板上に散乱層を形成する工程と、前記散乱層上に、第１の電極を設置する工程と、前記第１の電極上に、有機発光層を設置する工程と、前記有機発光層上に、第２の電極を設置する工程とを有し、前記散乱層は、ガラスからなるマトリクス材料と、該マトリクス材料中に分散されたセラミックフィラーとを有し、前記セラミックフィラーの平均粒径をＤ（μｍ）とし、前記有機発光層から生じる光の波長をλ（ｎｍ）とし、前記散乱層のマトリクス材料の屈折率とセラミックフィラーの屈折率の差の絶対値をΔｎとしたとき、前記マトリクス材料およびセラミックフィラーは、前記散乱層で散乱される光の散乱強度の周波数依存性を着目波長領域において抑制する場合、Ｄ≧３×Ｄ０、ただし、Ｄ０＝λ／（２π×Δｎ）、を前記着目波長領域において満たすように選定され、前記散乱層で散乱される光の、前記着目波長領域における短波長側での散乱強度を向上させる場合、Ｄ＜Ｄ０、を前記着目波長領域において満たすように選定されることを特徴とする。
2012081442.tif 000002
【特許請求の範囲】
【請求項１】
有機ＬＥＤ素子を製造する方法であって、
透明基板上に散乱層を形成する工程と、
前記散乱層上に、第１の電極を設置する工程と、
前記第１の電極上に、有機発光層を設置する工程と、
前記有機発光層上に、第２の電極を設置する工程と、
を有し、
前記散乱層は、ガラスからなるマトリクス材料と、該マトリクス材料中に分散されたセラミックフィラーとを有し、
前記セラミックフィラーの平均粒径をＤ（μｍ）とし、前記有機発光層から生じる光の波長をλ（ｎｍ）とし、前記散乱層のマトリクス材料の屈折率とセラミックフィラーの屈折率の差の絶対値をΔｎとしたとき、
前記マトリクス材料およびセラミックフィラーは、
前記散乱層で散乱される光の散乱強度の周波数依存性を着目波長領域において抑制する場合、
Ｄ≧３×Ｄ０、                    
ただし、
Ｄ０＝λ／（２π×Δｎ）、        
を前記着目波長領域において満たすように選定され、
前記散乱層で散乱される光の、前記着目波長領域における短波長側での散乱強度を向上させる場合、
Ｄ＜Ｄ０、                    
を前記着目波長領域において満たすように選定されることを特徴とする方法。
【請求項２】
前記マトリクス材料は、１．５〜２．２の範囲の屈折率を有することを特徴とする請求項１に記載の方法。
【請求項３】
前記セラミックフィラーは、アルミナ粒子、シリカ粒子、ジルコニア粒子、コージェライト粒子、およびリン酸ジルコニウム粒子からなる群から選定された少なくとも一つであることを特徴とする請求項１記載の方法。
【請求項４】
前記透明基板上に散乱層を形成する工程は、
前記透明基板上に、第１の層を形成する工程と、
前記第１の層上に、第２の層を形成する工程と、
を有し、
前記第１の層は、前記マトリクス材料および前記セラミックフィラーを有し、前記第２の層は、前記マトリクス材料を有するが、セラミックフィラーを有さないことを特徴とする請求項１記載の方法。
【請求項５】
前記透明基板上に散乱層を形成する工程は、
前記透明基板上に、前記散乱層をスクリーン印刷した後、前記透明基板を熱処理する工程を有することを特徴とする請求項１記載の方法。
【請求項６】
セラミックフィラーが分散されたガラス製のマトリクス材料で構成された散乱層において、散乱される光の散乱特性を、ミー散乱およびレイリー散乱の間で制御する方法であって、
前記セラミックフィラーの平均粒径をＤ（μｍ）とし、前記光の波長をλ（ｎｍ）とし、前記マトリクス材料の屈折率とセラミックフィラーの屈折率の差の絶対値をΔｎとしたとき、
前記マトリクス材料およびセラミックフィラーは、
着目波長領域においてミー散乱を発現させる場合、
Ｄ≧３×Ｄ０、                    
ただし、
Ｄ０＝λ／（２π×Δｎ）、        
を前記着目波長領域において満たすように選定され、
前記着目波長領域においてレイリー散乱を発現させる場合、
Ｄ＜Ｄ０、                    
を前記着目波長領域において満たすように選定されることを特徴とする方法。
【請求項７】
透光性基板を製造する方法であって、
透明基板上に散乱層を形成する工程と、
前記散乱層上に、第１の電極を設置する工程と、
を有し、
前記散乱層は、ガラスからなるマトリクス材料と、該マトリクス材料中に分散されたセラミックフィラーとを有し、
前記散乱層は、光を散乱し、
前記セラミックフィラーの平均粒径をＤ（μｍ）とし、前記光の波長をλ（ｎｍ）とし、前記散乱層のマトリクス材料の屈折率とセラミックフィラーの屈折率の差の絶対値をΔｎとしたとき、
前記マトリクス材料およびセラミックフィラーは、
前記散乱層で散乱される光の散乱強度の周波数依存性を着目波長領域において抑制する場合、
Ｄ≧３×Ｄ０、                    
ただし、
Ｄ０＝λ／（２π×Δｎ）、        
を前記着目波長領域において満たすように選定され、
前記散乱層で散乱される光の、前記着目波長領域における短波長側での散乱強度を向上させる場合、
Ｄ＜Ｄ０、                    
を前記着目波長領域において満たすように選定されることを特徴とする方法。
【発明の詳細な説明】
【技術分野】
【０００１】
本願開示は、有機ＬＥＤ素子に関する。
【背景技術】
【０００２】
有機ＬＥＤ（Ｌｉｇｈｔ  Ｅｍｉｔｔｉｎｇ  Ｄｉｏｄｅ）素子は、ディスプレイ、バックライト、および照明用途等に広く用いられている。【０００３】
一般的な有機ＬＥＤ素子は、透明基板上に設置された第１の電極（陽極）と、第２の電極（陰極）と、これらの電極間に設置された有機発光層とを有する。電極間に電圧を印加すると、それぞれの電極から、有機発光層にホールおよび電子が注入される。このホールと電子が有機発光層内で再結合された際に、結合エネルギーが生じ、この結合エネルギーによって有機発光層中の発光材料が励起される。励起した発光材料が基底状態に戻る際に発光が生じるため、これを利用することにより、発光（ＬＥＤ）素子が得られる。【０００４】
通常、第１の電極、すなわち陽極には、ＩＴＯ（Ｉｎｄｉｕｍ  Ｔｉｎ  Ｏｘｉｄｅ）のような透明電極が使用され、第２の電極、すなわち陰極には、アルミニウムおよび銀等の反射性の電極が使用される。【０００５】
最近では、第１の電極（ＩＴＯ電極）と透明基板の間に、散乱物質を有する散乱層を設置することが提案されている（例えば特許文献１）。このような構成では、有機発光層で生じた光の一部は、散乱層中の散乱物質によって散乱されるため、ＩＴＯ電極や透明基板内に閉じ込められる光の量（全反射の光量）が少なくなり、有機ＬＥＤ素子の光取り出し効率を高めることができることが報告されている。
【先行技術文献】
【特許文献】
【０００６】
【特許文献１】国際公開第２００９／０６０９１６号パンフレット
【発明の概要】
【発明が解決しようとする課題】
【０００７】
一般に、散乱層で散乱される光の強度は、波長依存性を有する。これは、前述の特許文献１のような散乱層を有する有機ＬＥＤ素子では、有機発光層で生じた光が散乱層によって散乱された場合、その強度は、光の波長によって変化することを意味する。すなわち、有機ＬＥＤ素子から取り出される光は、特定の色の発光のみが強くなり、あるいは逆に特定の色の発光のみが弱くなってしまう可能性がある。また、これにより、例えば白色光を得る場合などにおいて、発色の調整が煩雑になるという問題が生じ得る。【０００８】
従って、特許文献１のような散乱層を有する有機ＬＥＤ素子においては、光の散乱強度の波長依存性を抑制することが必要となる。【０００９】
一方、通常の有機ＬＥＤ素子においては、有機発光層に使用される発光材料の中で、良好な青色発光特性を有する青色発光用の材料は、あまり多くはなく、このため、可視光領域の中で、特に青色光の強度のみを強くすることは比較的難しいという問題がある。このような状況では、有機ＬＥＤ素子内で発光され散乱される光のうち、特に青色光の散乱強度のみを強くすることに対して、強い要望がある。【００１０】
このように、現在の有機ＬＥＤ素子の技術では、光の散乱強度の波長依存性を全体的に抑制したり、特定の波長域の光の散乱強度を選択的に大きくすること、すなわち光の散乱強度の波長依存性を制御することに対して、大きなニーズがある。【００１１】
以上を鑑みると、発光される光の散乱強度の波長依存性を制御することの可能な有機ＬＥＤ素子の製造方法を提供することが望ましい。また、散乱層で散乱される光の散乱特性をミー散乱およびレイリー散乱の間で制御する方法を提供することが望ましい。また、光の散乱強度の波長依存性を制御することの可能な透光性基板を製造する方法を提供することが望ましい。
【課題を解決するための手段】
【００１２】
ある実施例によれば、有機ＬＥＤ素子を製造する方法は、透明基板上に散乱層を形成する工程と、前記散乱層上に、第１の電極を設置する工程と、前記第１の電極上に、有機発光層を設置する工程と、前記有機発光層上に、第２の電極を設置する工程とを有し、前記散乱層は、ガラスからなるマトリクス材料と、該マトリクス材料中に分散されたセラミックフィラーとを有し、前記セラミックフィラーの平均粒径をＤ（μｍ）とし、前記有機発光層から生じる光の波長をλ（ｎｍ）とし、前記散乱層のマトリクス材料の屈折率とセラミックフィラーの屈折率の差の絶対値をΔｎとしたとき、前記マトリクス材料およびセラミックフィラーは、前記散乱層で散乱される光の散乱強度の周波数依存性を着目波長領域において抑制する場合、Ｄ≧３×Ｄ０、ただし、Ｄ０＝λ／（２π×Δｎ）、を前記着目波長領域において満たすように選定され、前記散乱層で散乱される光の、前記着目波長領域における短波長側での散乱強度を向上させる場合、Ｄ＜Ｄ０、を前記着目波長領域において満たすように選定されることを特徴とする。【００１３】
セラミックフィラーが分散されたガラス製のマトリクス材料で構成された散乱層において、散乱される光の散乱特性を、ミー散乱およびレイリー散乱の間で制御する方法は、前記セラミックフィラーの平均粒径をＤ（μｍ）とし、前記光の波長をλ（ｎｍ）とし、前記マトリクス材料の屈折率とセラミックフィラーの屈折率の差の絶対値をΔｎとしたとき、前記マトリクス材料およびセラミックフィラーは、着目波長領域においてミー散乱を発現させる場合、Ｄ≧３×Ｄ０、ただし、Ｄ０＝λ／（２π×Δｎ）、を前記着目波長領域において満たすように選定され、前記着目波長領域においてレイリー散乱を発現させる場合、Ｄ＜Ｄ０、を前記着目波長領域において満たすように選定される。【００１４】
透光性基板を製造する方法は、透明基板上に散乱層を形成する工程と、前記散乱層上に、第１の電極を設置する工程とを有し、前記散乱層は、ガラスからなるマトリクス材料と、該マトリクス材料中に分散されたセラミックフィラーとを有し、前記散乱層は、光を散乱し、前記セラミックフィラーの平均粒径をＤ（μｍ）とし、前記光の波長をλ（ｎｍ）とし、前記散乱層のマトリクス材料の屈折率とセラミックフィラーの屈折率の差の絶対値をΔｎとしたとき、前記マトリクス材料およびセラミックフィラーは、前記散乱層で散乱される光の散乱強度の周波数依存性を着目波長領域において抑制する場合、Ｄ≧３×Ｄ０、ただし、Ｄ０＝λ／（２π×Δｎ）、を前記着目波長領域において満たすように選定され、前記散乱層で散乱される光の、前記着目波長領域における短波長側での散乱強度を向上させる場合、Ｄ＜Ｄ０、を前記着目波長領域において満たすように選定される。
【発明の効果】
【００１５】
少なくとも１つの実施例によれば、発光される光の散乱強度の波長依存性を制御することの可能な有機ＬＥＤ素子の製造方法を提供することが可能となる。また、散乱層で散乱される光の散乱特性をミー散乱およびレイリー散乱の間で制御する方法を提供することができる。さらに、光の散乱強度の波長依存性を制御することの可能な透光性基板を製造する方法を提供することができる。
【図面の簡単な説明】
【００１６】
【図１】有機ＬＥＤ素子の概略的な断面図である。
【図２】（１）式〜（３）式に基づいて、光の波長λ（ｎｍ）とシリカ粒子の平均粒径Ｄの関係を示したグラフである。
【図３】散乱光のヘイズ値の波長依存性を示したグラフである。
【図４】マトリクス中のセラミックフィラーの添加量と熱膨張係数の関係を示したグラフである。
【図５】有機ＬＥＤ素子の製造方法の一例を概略的に示したフロー図である。
【図６】（１）式〜（３）式に基づいて、光の波長λ（ｎｍ）とシリカ粒子の平均粒径Ｄの関係を示したグラフである。
【図７】（１）式〜（３）式に基づいて、光の波長λ（ｎｍ）とアルミナ粒子の平均粒径Ｄの関係を示したグラフである。
【図８】（１）式〜（３）式に基づいて、光の波長λ（ｎｍ）とコージェライト粒子の平均粒径Ｄの関係を示したグラフである。
【図９】シリカフィラーを用いた実施例１〜実施例３、および比較例２に係る散乱層における、ヘイズ値の波長依存性を示したグラフである。
【図１０】コージェライトフィラーを用いた実施例５に係る散乱層における、ヘイズ値の波長依存性を示したグラフである。
【発明を実施するための形態】
【００１７】
以下、図面を参照して、本発明の実施例について詳しく説明する。
【００１８】
図１には、有機ＬＥＤ素子の簡略的な断面図を示す。
【００１９】
図１に示すように、有機ＬＥＤ素子１００は、透明基板１１０と、散乱層１２０と、第１の電極（陽極）１３０と、有機発光層１４０と、第２の電極（陰極）１５０とをこの順に積層することにより構成される。図１の例では、有機ＬＥＤ素子１００の下側の表面（すなわち透明基板１１０の露出面）が光取り出し面１９０となる。
【００２０】
第１の電極１３０は、例えばＩＴＯ（インジウムスズ酸化物）のような透明金属酸化物薄膜で構成され、厚さは、５０ｎｍ〜１．０μｍ程度である。一方、第２の電極１５０は、例えばアルミニウムや銀のような金属で構成される。
【００２１】
有機発光層１４０は、通常の場合、発光層の他、電子輸送層、電子注入層、ホール輸送層、ホール注入層など、複数の層で構成される。
【００２２】
散乱層１２０は、有機層１４０で生じた光を複数の方向に散乱する特性を有する。すなわち、散乱層１２０は、入射光を散乱させ、散乱層１２０に隣接する層との界面での光の反射を軽減する役割を果たす。このため、有機ＬＥＤ素子１００では、有機ＬＥＤ素子１００内で全反射される光の量が少なくなり、散乱層１２０を有さない構成に比べて、光取り出し面１９０から出射される光量を増加させることができる。
【００２３】
散乱層１２０は、例えば、ガラスのような透明なマトリクス材料１２２中に、該マトリクス材料１２２とは屈折率の異なる散乱粒子（セラミックフィラー）１２５を分散させることにより構成される。
【００２４】
ここで、一般に、散乱層で散乱される光の強度は、波長依存性を有する。従って、従来の有機ＬＥＤ素子の場合、有機発光層で生じた光が散乱層によって散乱された際、その強度は、光の波長によって変化してしまう。このため、有機ＬＥＤ素子から取り出される光は、特定の色の発光のみが強くなり、あるいは逆に特定の色の発光のみが弱くなってしまう可能性がある。また、これにより、例えば白色光を得る場合などにおいて、発色の調整が煩雑になるという問題が生じ得る。
【００２５】
一方、通常の有機ＬＥＤ素子においては、有機発光層に使用される発光材料の中で、良好な青色発光特性を有する青色発光用の材料は、あまり多くはなく、このため、可視光領域の中で、特に青色光の強度のみを強くすることは比較的難しいという問題がある。
【００２６】
これに対して、有機ＬＥＤ素子１００の場合、以下に詳細に示すように、散乱層１２０は、有機発光層１４０で生じた光の散乱強度の波長依存性を抑制するようにして構成されているという特徴を有する。あるいは、散乱層１２０は、有機発光層１４０で生じた光のうち、特に短波長（青色）域の光の散乱強度を選択的に大きくするようにして構成されていても良い。
【００２７】
換言すれば、有機ＬＥＤ素子１００では、散乱層１２０で散乱される光の強度が所望の波長依存性を有するように、散乱層１２０の特性を予め調整しておくことができるという特徴を有する。これにより、有機ＬＥＤ素子１００では、光の散乱強度の波長依存性を全体的に抑制したり、あるいは特定の波長域の光の散乱強度を選択的に大きくしたりすることが可能となり、前述のような問題を軽減または解消することが可能となる。
【００２８】
以下、光の散乱強度の波長依存性を制御する方法について説明する。
【００２９】
（光の散乱強度の波長依存性を制御する方法について）
本願発明者らは、有機ＬＥＤ素子から取り出される光量を向上させることを目的として、散乱層１２０に含まれるマトリクス材料１２２とセラミックフィラー１２５との最適な組み合わせについて鋭意研究開発を進めてきた。その結果、セラミックフィラー１２５およびマトリクス材料１２２が特定の条件を満たすときに、散乱層１２０によって散乱された光について、散乱強度の波長依存性が抑制されることを見出した。
【００３０】
すなわち、セラミックフィラー１２５の平均粒径をＤ（μｍ）としたとき、
Ｄ≧３×Ｄ０                    （１）式
ただし、
Ｄ０＝λ／（２π×Δｎ）        （２）式
の関係が得られるように、セラミックフィラー１２５およびマトリクス材料１２２を選定して、散乱層１２０を構成することにより、散乱層１２０で散乱された光の散乱強度の波長依存性を有意に抑制することができる。
【００３１】
ここで、λは、光の波長（ｎｍ）であり、Δｎは、散乱層１２０のマトリクス材料１２２の屈折率ｎ１とセラミックフィラー１２５の屈折率ｎ２の差の絶対値である（すなわち、Δｎ＝｜ｎ１−ｎ２｜）。
【００３２】
また、本願発明者らは、セラミックフィラー１２５およびマトリクス材料１２２が以下の条件を満たす場合に、短波長（青色）域の光の散乱強度が大きくなることを見出した。
Ｄ≦Ｄ０                    （３）式
従って、（３）式の条件を満たすようにして、散乱層１２０のセラミックフィラー１２５およびマトリクス材料１２２を選定することにより、特に、青色光の散乱強度を大きくすることが可能となる。
【００３３】
なお、上述のような条件によって、散乱された光の散乱強度の波長依存性を抑制したり、短波長（青色）域の光の散乱強度を大きくしたりすることができる理由として、以下のことが考えられる。すなわち、（１）式を満たす条件では、マトリクス中の散乱物質の散乱断面積が幾何学的な断面積よりも大きくなり、散乱物質のサイズが波長に対して十分大きくなるため、ミー散乱の挙動が顕著になり、光の散乱に及ぼす波長依存性が弱くなるのに対して、（３）式を満たす条件では、ミー散乱とは逆に、マトリクス中の散乱物質の散乱断面積が幾何的な断面積よりも小さくなり、散乱物質のサイズが波長に対して小さくなるため、レイリー散乱の挙動が顕著になり、光の散乱に及ぼす波長依存性が大きくなるものと考えられる。
【００３４】
図２には、散乱層１２０のマトリクス材料１２２として、ガラス（屈折率ｎ１＝２．０）を使用し、セラミックフィラー１２５として、シリカ粒子（屈折率ｎ２＝１．４７）を使用した際の、（１）式および（３）式の関係を同時に示したグラフを示す。
【００３５】
図２において、横軸は、光の波長λ（ｎｍ）であり、縦軸は、シリカ粒子の平均粒径Ｄ（μｍ）を示している。また、図２において、実線で示す直線１１は、Ｄ＝３×Ｄ０の関係を示しており、破線で示す直線１２は、Ｄ＝Ｄ０の関係を示している。従って、直線１１よりも上の領域が（１）式を満たす領域となり、直線１２よりも下側の領域が（３）式を満たす領域となる。
【００３６】
この図から、例えば、散乱層１２０で散乱される光の散乱強度の波長依存性を抑制したい場合、シリカ粒子の平均直径を、０．７μｍ以上（例えば、１．０μｍ、１．５μｍなど）に選定すれば良いことがわかる。この場合、着目波長領域（例えば可視光の波長領域：４００ｎｍ≦λ≦８００ｎｍ）では、波長に依らず、（１）式を満たすようになるからである。この条件では、ミー散乱の挙動が顕著となり、着目波長領域において光の散乱強度の波長依存性を抑制することが可能となる。
【００３７】
一方、同図から、例えば、短波長（青色）域の光の散乱強度を大きくしたい場合は、シリカ粒子の平均直径を、０．１μｍ以下（例えば、０．０５μｍなど）に選定すれば良いことがわかる。この場合、着目波長領域（例えば可視光の波長領域：４００ｎｍ≦λ≦８００ｎｍ）では、波長に依らず、（３）式を満たすようになるからである。この条件では、着目波長領域においてレイリー散乱の挙動が顕著となり、光の散乱に及ぼす波長依存性が大きくなる。
【００３８】
図３には、マトリクス材料１２２としてガラス（屈折率ｎ１＝２．０）を使用し、セラミックフィラー１２５としてシリカ粒子（屈折率ｎ２＝１．４７）を使用した散乱層１２０における、ヘイズ測定結果の一例を示す。この材料系では、Δｎ＝ｎ１−ｎ２＝０．５３である。
【００３９】
ヘイズ測定は、パーキンエルマー製Ｌａｍｂｄａ９５０の分光光度計により実施した。
【００４０】
なお、図において、縦軸は、セラミックフィラーを有さない（すなわちガラスのみからなる）散乱層におけるヘイズ値を１として、規格化して示している。シリカ粒子の平均粒径Ｄは、０．１μｍおよび１．５μｍである。
【００４１】
この図から、シリカ粒子の平均粒径Ｄが１．５μｍの場合、すなわち、前述の（１）式を満たす場合、ヘイズ値は、あまり周波数に依存していないことがわかる。一方、シリカ粒子の平均粒径Ｄが０．１μｍの場合、すなわち、前述の（３）式を満たす場合、ヘイズ値は、周波数に依存し、ヘイズ値は短波長側で大きくなる傾向にあることがわかる。
【００４２】
このように、（１）式および（３）式を利用して、散乱層１２０のマトリクス材料１２２およびセラミックフィラー１２５を選定することにより、散乱層１２０で散乱される光の波長依存性を制御することが可能となる。
【００４３】
（有機ＬＥＤ素子１００の構成部材）
次に、有機ＬＥＤ素子１００を構成する各部材について簡単に説明する。
【００４４】
（透明基板１１０）
透明基板１１０は、可視光に対する透過率が高い材料で構成される。透明基板１１０は、例えば、ガラス基板またはプラスチック基板であっても良い。
【００４５】
ガラス基板の材料としては、アルカリガラス、無アルカリガラスまたは石英ガラスなどの無機ガラスが挙げられる。また、プラスチック基板の材料としては、ポリエステル、ポリカーボネート、ポリエーテル、ポリスルホン、ポリエーテルスルホン、ポリビニルアルコールならびにポリフッ化ビニリデンおよびポリフッ化ビニルなどのフッ素含有ポリマーが挙げられる。
【００４６】
透明基板１１０の厚さは、特に限られないが、例えば、０．１ｍｍ〜２．０ｍｍの範囲であっても良い。強度および重量を考慮すると、透明基板１１０の厚さは、０．５ｍｍ〜１．４ｍｍであることが好ましい。
【００４７】
（散乱層１２０）
散乱層１２０は、マトリクス材料１２２と、該マトリクス材料１２２中に分散されたセラミックフィラー１２５とを有する。マトリクス材料１２２は、第１の屈折率ｎ１を有し、セラミックフィラー１２５は、マトリクス材料１２２とは異なる第２の屈折率ｎ２を有する。
【００４８】
マトリクス材料１２２は、ガラスで構成され、ガラスの材料としては、ソーダライムガラス、ホウケイ酸塩ガラス、無アルカリガラス、および石英ガラスなどの無機ガラスが使用される。
【００４９】
セラミックフィラー１２５には、例えば、アルミナ（Ａｌ２Ｏ３）粒子（屈折率ｎ２＝１．７６）、シリカ（ＳｉＯ２）粒子（屈折率ｎ２＝１．４７）、ジルコニア（ＺｒＯ２）粒子（屈折率ｎ２＝２．３）、コージェライト（屈折率ｎ２＝１．５４）粒子、および／またはリン酸ジルコニウム（（ＺｒＯ）２Ｐ２Ｏ７）粒子（屈折率ｎ２＝１．６６）等が使用される。
【００５０】
このうち、コージェライトおよびリン酸ジルコニウム（（ＺｒＯ）２Ｐ２Ｏ７）は、熱膨張係数が低いという特徴を有する。（コージェライトの熱膨張係数は、２５×１０−７／Ｋであり、リン酸ジルコニウムの熱膨張係数は、５×１０−７／Ｋである。）
従って、セラミックフィラー１２５として、これらの粒子を添加した場合、散乱層の熱膨張係数を抑制することができる。また、散乱層の熱膨張係数は、これらの粒子の添加量によって変化するため、このことを利用することにより、散乱層の熱膨張係数を所望の値に調整することが可能になる。
【００５１】
図４には、マトリクス材料中に含まれるセラミックフィラーの含有量と熱膨張係数の関係を示す。熱膨張係数は、マトリクス材料であるガラス粉末と規定量のフィラーを混ぜ合わせて、プレスしたものを焼結させて作製した試料を熱機械分析装置によって５０℃から４００℃までの線熱膨張率で示した。
【００５２】
この図に示すように、アルミナ、コージェライトおよびリン酸ジルコニウムの添加量を増加させていくと、これに伴い、熱膨張係数が低下する傾向にあることがわかる。特に、コージェライトおよびリン酸ジルコニウムは、少量の添加でも、散乱層の熱膨張係数が大きく変化することがわかる。
【００５３】
なお、散乱層の熱膨張係数は、散乱層の焼成処理の際に重要な特性となる。すなわち、予め散乱層の熱膨張係数を所望の範囲に調整しておくことにより、散乱層が設置された透明基板を熱処理した後に、透明基板が変形したり、透明基板と散乱層の間でワレが生じたりする問題を回避することが可能となる。
【００５４】
（第１の電極１３０）
第１の電極１３０には、有機発光層１４０で生じた光を外部に取り出すため、８０％以上の透光性が要求される。また、多くの正孔を注入するため、仕事関数が高いことが要求される。
【００５５】
第１の電極１３０には、例えば、ＩＴＯ、ＳｎＯ２、ＺｎＯ、ＩＺＯ（Ｉｎｄｉｕｍ  Ｚｉｎｃ  Ｏｘｉｄｅ）、ＡＺＯ（ＺｎＯ−Ａｌ２Ｏ３：アルミニウムがドーピングされた亜鉛酸化物）、ＧＺＯ（ＺｎＯ−Ｇａ２Ｏ３：ガリウムがドーピングされた亜鉛酸化物）、ＮｂドープＴｉＯ２、およびＴａドープＴｉＯ２などの材料が用いられる。
【００５６】
第１の電極１３０の厚さは、１００ｎｍ以上であることが好ましい。
【００５７】
第１の電極１３０の屈折率は、１．９〜２．２の範囲である。例えば、第１の電極１３０としてＩＴＯを使用した場合、キャリア濃度を増加させることにより、第１の電極１３０の屈折率を低下させることができる。市販のＩＴＯでは、ＳｎＯ２が１０ｗｔ％含まれるものが標準となっているが、Ｓｎ濃度をさらに増加させることにより、ＩＴＯの屈折率を下げることができる。ただし、Ｓｎ濃度の増加により、キャリア濃度は増加するが、移動度および透過率は、低下する。従って、全体のバランスを考慮して、Ｓｎ量を決めてよい。
【００５８】
（有機発光層１４０）
有機発光層１４０は、発光機能を有する層であり、通常の場合、ホール注入層と、ホール輸送層と、発光層と、電子輸送層と、電子注入層とにより構成される。ただし、有機発光層１４０は、発光層を有していれば、必ずしも他の層の全てを有していなくともよい。なお、通常の場合、有機発光層１４０の屈折率は、１．７〜１．８の範囲である。
【００５９】
ホール注入層は、第１の電極１３０からのホール注入の障壁を低くするため、イオン化ポテンシャルの差が小さいものが好ましい。電極からホール注入層への電荷の注入効率が高まると、有機ＬＥＤ素子１００の駆動電圧が下がり、電荷の注入効率が高まる。
【００６０】
ホール注入層の材料としては、高分子材料または低分子材料が使用される。高分子材料の中では、ポリスチレンスルフォン酸（ＰＳＳ）がドープされたポリエチレンジオキシチオフェン（ＰＥＤＯＴ：ＰＳＳ）が良く使用され、低分子材料の中では、フタロシアニン系の銅フタロシアニン（ＣｕＰｃ）が広く用いられる。 
ホール輸送層は、前述のホール注入層から注入されたホールを発光層に輸送する役割をする。ホール輸送層には、例えば、トリフェニルアミン誘導体、Ｎ，Ｎ'−ビス（１−ナフチル）−Ｎ，Ｎ'−ジフェニル−１，１'−ビフェニル−４，４'−ジアミン（ＮＰＤ）、Ｎ，Ｎ'−ジフェニル−Ｎ，Ｎ'−ビス[Ｎ−フェニル−Ｎ−（２−ナフチル）−4'−アミノビフェニル−４−イル] −１，１'−ビフェニル−４，４'−ジアミン（ＮＰＴＥ）、１，１'−ビス[（ジ−４−トリルアミノ）フェニル]シクロヘキサン（ＨＴＭ２）、およびＮ，Ｎ'−ジフェニル−Ｎ，Ｎ'−ビス（３−メチルフェニル）−１，１'−ジフェニル−４，４'−ジアミン（ＴＰＤ）などが用いられる。
【００６１】
ホール輸送層の厚さは、例えば１０ｎｍ〜１５０ｎｍの範囲である。ホール輸送層の厚さが薄いほど、有機ＬＥＤ素子を低電圧化できるが、電極間短絡の問題から、通常は、１０ｎｍ〜１５０ｎｍの範囲である。 
発光層は、注入された電子とホールが再結合する場を提供する役割を有する。有機発光材料としては、低分子系または高分子系のものが使用される。
【００６２】
発光層には、例えば、トリス（８−キノリノラート）アルミニウム錯体（Ａｌｑ３）、ビス（８−ヒドロキシ）キナルジンアルミニウムフェノキサイド（Ａｌｑ'２ＯＰｈ）、ビス（８−ヒドロキシ）キナルジンアルミニウム−２，５−ジメチルフェノキサイド（ＢＡｌｑ）、モノ(２，２，６，６−テトラメチル−３，５−ヘプタンジオナート)リチウム錯体（Ｌｉｑ）、モノ（８−キノリノラート）ナトリウム錯体（Ｎａｑ）、モノ（２，２，６，６−テトラメチル−３，５−ヘプタンジオナート）リチウム錯体、モノ（２，２，６，６−テトラメチル−３，５−ヘプタンジオナート）ナトリウム錯体およびビス（８−キノリノラート）カルシウム錯体（Ｃａｑ２）などのキノリン誘導体の金属錯体、テトラフェニルブタジエン、フェニルキナクドリン（ＱＤ）、アントラセン、ペリレン、並びにコロネンなどの蛍光性物質が挙げられる。
【００６３】
ホスト材料としては、キノリノラート錯体を使用しても良く、特に、８−キノリノールおよびその誘導体を配位子としたアルミニウム錯体が使用されても良い。 
電子輸送層は、電極から注入された電子を輸送する役割をする。電子輸送層には、例えば、キノリノールアルミニウム錯体（Ａｌｑ３）、オキサジアゾール誘導体（例えば、２，５−ビス（１−ナフチル）−１，３，４−オキサジアゾール（ＥＮＤ）、および２−(４−ｔ−ブチルフェニル) −５−（４−ビフェニル））−１，３，４−オキサジアゾール（ＰＢＤ）など）、トリアゾール誘導体、バソフェナントロリン誘導体、およびシロール誘導体などが用いられる。 
電子注入層は、例えば、第２の電極１５０との界面に、リチウム（Ｌｉ）、セシウム（Ｃｓ）等のアルカリ金属をドープした層を設けることにより構成される。
【００６４】
（第２の電極１５０）
第２の電極１５０には、仕事関数の小さな金属またはその合金が用いられる。第２の電極１５０は、例えば、アルカリ金属、アルカリ土類金属、および周期表第３属の金属などであっても良い。第２の電極１５０には、例えば、アルミニウム（Ａｌ）、マグネシウム（Ｍｇ）、またはこれらの合金などが用いられる。
【００６５】
また、アルミニウム（Ａｌ）、マグネシウム銀（ＭｇＡｇ）の共蒸着膜、フッ化リチウム（ＬｉＦ）または酸化リチウム（Ｌｉ２Ｏ）の薄膜上に、アルミニウム（Ａｌ）を蒸着した積層電極が用いられても良い。さらに、カルシウム（Ｃａ）またはバリウム（Ｂａ）と、アルミニウム（Ａｌ）との積層膜が用いられても良い。
【００６６】
（有機ＬＥＤ素子の製造方法）
次に、図５を参照して、有機ＬＥＤ素子の製造方法の一例について説明する。図５には、有機ＬＥＤ素子を製造する際の概略的なフロー図を示す。
【００６７】
図５に示すように、有機ＬＥＤ素子の製造方法は、透明基板上に散乱層を形成する工程（ステップＳ１１０）と、前記散乱層上に、第１の電極を設置する工程（ステップＳ１２０）と、前記第１の電極上に、有機発光層を設置する工程（ステップＳ１３０）と、前記有機発光層上に、第２の電極を設置する工程（ステップＳ１４０）と、を有する。以下、各ステップについて詳しく説明する。
【００６８】
（ステップＳ１１０）
まず、透明基板が準備される。前述のように、通常、透明基板には、ガラス基板やプラスチック基板が用いられる。
【００６９】
次に、透明基板上に、ガラス製のマトリクス材料中に、セラミックフィラーが分散された散乱層が形成される。
【００７０】
前述のように、マトリクス材料およびセラミックフィラーは、（１）式または（３）式を満たすように選定される。一般的に言えば、製造しようとしている有機ＬＥＤ素子に対して、散乱強度の波長依存性の小さい散乱層が好ましいか、或いは、短波長域の光の散乱強度が相対的に大きい散乱層が好ましいか、を判定する。散乱強度の波長依存性の小さい散乱層が好ましいと判定した場合には、マトリクス材料およびセラミックフィラーとして、（１）式を満たすものを選定する。また短波長域の光の散乱強度が相対的に大きい散乱層が好ましいと判定した場合には、マトリクス材料およびセラミックフィラーとして、（３）式を満たすものを選定する。即ち、判定結果に応じたマトリクス材料およびセラミックフィラーを選定する。例えば、ＲＧＢの３色の発光強度が均一に近い有機発光層を用いる場合、散乱強度の波長依存性を有意に抑制するように、即ち（１）式を満たすように選定すればよい。また例えば、ＲＧＢの３色の発光強度のうちで青色光の発光強度が他色の発光強度に対して比較的弱い有機発光層を用いる場合、短波長（青色）域の光の散乱強度が相対的に大きくなるように、即ち（３）式を満たすような散乱層の材料及び構成を選定すればよい。具体的には、製造しようとしている有機ＬＥＤ素子に用いる有機発光層が、３色の発光強度が均一に近いものであるか、或いは、青色光の発光強度が他色の発光強度に対して比較的弱いものであるか、を判定する。３色の発光強度が均一に近い有機発光層を用いると判定した場合には、マトリクス材料およびセラミックフィラーとして、（１）式を満たすものを選定してよい。また青色光の発光強度が他色の発光強度に対して比較的弱いものである有機発光層を用いると判定した場合には、マトリクス材料およびセラミックフィラーとして、（３）式を満たすものを選定してよい。
【００７１】
散乱層の形成方法は、特に限られないが、ここでは、特に、「フリットペースト法」により、散乱層を形成する方法について説明する。ただし、その他の方法で散乱層を形成しても良いことは、当業者には明らかである。
【００７２】
フリットペースト法とは、フリットペーストと呼ばれるガラス材料を含むペーストを調製し（調製工程）、このフリットペーストを被設置基板の表面に塗布して、パターン化し（パターン形成工程）、さらにフリットペーストを焼成すること（焼成工程）により、被設置基板の表面に、所望のガラス製の膜を形成する方法である。以下、各工程について簡単に説明する。
【００７３】
（調製工程）
まず、ガラス粉末、セラミックフィラー粒子、樹脂、および溶剤等を含むフリットペーストが調製される。
【００７４】
ガラス粉末は、最終的に散乱層のマトリクス材料となる材料で構成される。ガラス粉末の組成は、所望の散乱特性が得られ、フリットペースト化して焼成することが可能なものであれば特に限られない。ガラス粉末の組成は、例えば、Ｐ２Ｏ５を２０〜３０ｍｏｌ％、Ｂ２Ｏ３を３〜１４ｍｏｌ％、Ｂｉ２Ｏ３を１０〜２０ｍｏｌ％、ＴｉＯ２を０〜１５ｍｏｌ％、Ｎｂ２Ｏ５を０〜２０ｍｏｌ％、ＷＯ３を０〜１５ｍｏｌ％含み、Ｌｉ２ＯとＮａ２ＯとＫ２Ｏの総量が０〜２０ｍｏｌ％であり、以上の成分の総量が、９０ｍｏｌ％以上のものであっても良い。ガラス粉末の粒径は、例えば、１μｍ〜１００μｍの範囲である。
【００７５】
セラミックフィラー粒子には、例えば前述のような金属酸化物粒子が使用される。
【００７６】
樹脂には、例えば、エチルセルロース、ニトロセルロース、アクリル樹脂、酢酸ビニル、ブチラール樹脂、メラミン樹脂、アルキッド樹脂、およびロジン樹脂などが用いられる。主剤として、エチルセルロースおよびニトロセルロースを使用しても良い。なお、ブチラール樹脂、メラミン樹脂、アルキッド樹脂、およびロジン樹脂を添加すると、フリットペースト塗布膜の強度が向上する。
【００７７】
溶剤は、樹脂を溶解し、粘度を調整する役割を有する。溶剤には、例えば、エーテル系溶剤（ブチルカルビトール（ＢＣ）、ブチルカルビトールアセテート（ＢＣＡ）、ジエチレングリコールジ−ｎ−ブチルエーテル、ジプロピレングリコールブチルエーテル、トリプロピレングリコールブチルエーテル、酢酸ブチルセロソルブ）、アルコール系溶剤（α−テルピネオール、パインオイル、ダワノール）、エステル系溶剤（２，２，４−トリメチル−１，３−ペンタンジオールモノイソブチレート）、フタル酸エステル系溶剤（ＤＢＰ（ジブチルフタレート）、ＤＭＰ（ジメチルフタレート）、ＤＯＰ（ジオクチルフタレート））がある。主に用いられているのは、α−テルピネオールや２，２，４−トリメチル−１，３−ペンタンジオールモノイソブチレート)である。なお、ＤＢＰ（ジブチルフタレート）、ＤＭＰ（ジメチルフタレート）、ＤＯＰ（ジオクチルフタレート）は、可塑剤としても機能する。
【００７８】
その他、フリットペーストには、粘度の調整やフリット分散促進のため、界面活性剤を添加しても良い。また、表面改質のため、シランカップリング剤を使用しても良い。
【００７９】
次に、これらの原料を混合し、セラミックフィラー粒子が均一に分散されたフリットペーストを調製する。
【００８０】
（パターン形成工程）
次に、前述の方法で調製したフリットペーストを、透明基板上に塗布し、パターン化する。塗布の方法およびパターン化の方法は、特に限られない。例えば、スクリーン印刷機を用いて、透明基板上にフリットペーストをパターン印刷しても良い。あるいは、ドクターブレード印刷法またはダイコート印刷法を利用しても良い。
【００８１】
その後、フリットペースト膜は、乾燥される。
【００８２】
（焼成工程）
次に、フリットペースト膜が焼成される。通常、焼成は、２段階のステップで行われる。第１のステップでは、フリットペースト膜中の樹脂が分解、消失され、第２のステップでは、ガラス粉末が焼結、軟化される。
【００８３】
第１のステップは、大気雰囲気下で、フリットペースト膜を２００℃〜４００℃の温度範囲に保持することにより行われる。ただし、処理温度は、フリットペーストに含まれる樹脂の材料によって変化する。例えば、樹脂がエチルセルロースの場合は、処理温度は、３５０℃〜４００℃程度であり、樹脂がニトロセルロースの場合は、処理温度は、２００℃〜３００℃程度であっても良い。なお処理時間は、通常、３０分から１時間程度である。
【００８４】
第２のステップは、大気雰囲気下で、フリットペースト膜を、含まれるガラス粉末の軟化温度±３０℃の温度範囲に保持することにより行われる。処理温度は、例えば、４５０℃〜６００℃の範囲である。また、処理時間は、特に限られないが、例えば、３０分〜１時間である。
【００８５】
第２のステップでは、ガラス粉末が軟化、焼結するとともに、セラミックフィラーがマトリクス材料中に均一に分散される。従って、第２のステップ後に、散乱層が形成される。
【００８６】
最終的に得られる散乱層の厚さは、５μｍ〜５０μｍの範囲であっても良い。
【００８７】
なお、上記記載では、単一層の散乱層を例に、その形成方法を説明した。しかしながら、散乱層は、複数の層で構成されても良い。
【００８８】
例えば、２層構造の散乱層を形成する場合、前述の（調製工程）〜（焼成工程）のサイクルが２回繰り返される。この際、第１のサイクルでは、前述のフリットペーストを使用し、第２のサイクルでは、セラミックフィラーを含まないフリットペーストを使用しても良い。このような方法で形成された散乱層は、最表面にセラミックフィラーを有さない。このため、散乱層の最表面にセラミックフィラーが露出して、これにより表面が非平坦な状態になるという問題が回避される。またこれにより、その後上部に形成される第１の電極と散乱層の間の界面は、平坦となり、該界面に凹凸が発生することを有意に抑制することができる。
【００８９】
（ステップＳ１２０）
次に、前記工程で得られた散乱層上に、透明な第１の電極（陽極）が設置される。
【００９０】
第１の電極の設置方法は、特に限られず、例えば、スパッタ法、蒸着法、および気相成膜法等の成膜法を利用しても良い。また、第１の電極は、パターン化しても良い。
【００９１】
前述のように、第１の電極の材料は、ＩＴＯ等であっても良い。また、第１の電極の厚さは、特に限られず、第１の電極の厚さは、例えば５０ｎｍ〜１．０μｍの範囲であっても良い。
【００９２】
なお、ここまでの工程で得られた、透明基板、散乱層、および第１の電極を有する積層体は、「透光性基板」と呼ばれる。次工程で設置される有機発光層の仕様は、最終的に得られる有機ＬＥＤ素子の適用用途によって、様々に変化する。従って、慣用的には、この「透光性基板」は、この状態のまま、中間製品として市場に流通される場合も多く、これ以降の工程が省略される場合も多々ある。
【００９３】
（ステップＳ１３０）
有機ＬＥＤ素子を製造する場合は、次に、第１の電極を覆うように、有機発光層が設置される。有機発光層の設置方法は、特に限られず、例えば、蒸着法および／または塗布法を使用しても良い。
【００９４】
（ステップＳ１４０）
次に、有機発光層上に第２の電極が設置される。第２の電極の設置方法は、特に限られず、例えば、蒸着法、スパッタ法、気相成膜法等を使用しても良い。
【００９５】
以上の工程により、図１に示したような有機ＬＥＤ素子１００が製造される。
【００９６】
ただし、前述の有機ＬＥＤ素子の製造方法は、一例であって、その他の方法で有機ＬＥＤ素子を製造しても良いことは、当業者には明らかである。
【００９７】
以下、実施例について説明する。
【実施例】
【００９８】
（実施例１）
以下の方法で、評価用の散乱層を作製した。【００９９】
まず、ガラス粉末（屈折率ｎ１＝２．０）と、シリカ粒子（平均粒径１．０μｍ）（屈折率ｎ２＝１．４７）と、ビヒクル（樹脂と溶剤の混合物）とを混合し、この混合物を自転・交点ミキサーで混練し、第１のペーストを得た。ガラス粉末に対するシリカ粒子の含有量は、５ｖｏｌ％とした。【０１００】
次に、この第１のペーストをガラス基板（屈折率１．５）上にスクリーン印刷した。その後、このガラス基板を４７５℃で３０分間熱処理して、有機成分を分解除去した。さらに、ガラス基板を５７５℃で３０分間焼成し、厚さが１５μｍ程度の第１の層を得た。【０１０１】
次に、第１のペーストと同様の方法で、第２のペーストを調製した。ただし、第２のペーストには、セラミックフィラーとしてのシリカ粒子は含まれていない。【０１０２】
この第２のペーストを第１の層上にスクリーン印刷した。その後、ガラス基板を４７５℃で３０分間熱処理し、さらに５７５℃で３０分間焼成した。これにより厚さが１５μｍ程度の第２の層を得た。【０１０３】
以上の工程により、ガラス基板上に、総厚さが約３０μｍの散乱層（以下、「実施例１に係る散乱層」と称する）を形成した。【０１０４】
さらに、以下の方法により、評価用のＬＥＤ素子を作製した。【０１０５】
前述の方法で作製した実施例１に係る散乱層の上部に、厚さが１５０ｎｍのＩＴＯ電極を成膜した。また、このＩＴＯ電極上に、１００ｎｍのα−ＮＰＤ（Ｎ，Ｎ'−ｄｉｐｈｅｎｙｌ−Ｎ，Ｎ'−ｂｉｓ（ｌ−ｎａｐｈｔｈｙｌ）−ｌ，ｌ'ｂｉｐｈｅｎｙｌ−４，４''ｄｉａｍｉｎｅ）と、６０ｎｍのＡｌｑ３（ｔｒｉｓ８−ｈｙｄｒｏｘｙｑｕｉｎｏｌｉｎｅ  ａｌｕｍｉｎｕｍ）と、０．５ｎｍのＬｉＦと、８０ｎｍのＡｌとを連続的に成膜した。これにより、実施例１に係る有機ＬＥＤ素子が得られた。【０１０６】
図６には、前述の（１）式〜（３）式に基づく、光の波長λ（ｎｍ）とシリカ粒子の平均粒径Ｄ（μｍ）の関係を示す。図２と同様に、実線で示す直線１１は、Ｄ＝３×Ｄ０の関係を示しており、破線で示す直線１２は、Ｄ＝Ｄ０の関係を示している。実施例１では、シリカ粒子の平均粒径は、１．０μｍであり、このグラフから、実施例１の条件は、（１）式を満たす領域にあることがわかる。【０１０７】
（実施例２）
前述の実施例１と同様の方法により、実施例２に係る散乱層を作製した。ただし、実施例２に係る散乱層では、セラミックフィラーとして添加されるシリカ粒子の平均粒径は、１．５μｍとした。その他の製作条件は、実施例１の場合と同様である。【０１０８】
前述の図６から、実施例２の条件（シリカ粒子の平均粒径＝１．５μｍ）は、（１）式を満たす領域にあることがわかる。【０１０９】
（実施例３）
前述の実施例１と同様の方法により、実施例３に係る散乱層を作製した。ただし、実施例３に係る散乱層では、セラミックフィラーとして添加されるシリカ粒子の平均粒径は、０．１μｍとした。その他の製作条件は、実施例１の場合と同様である。【０１１０】
前述の図６から、実施例３の条件（シリカ粒子の平均粒径＝０．１μｍ）は、（３）式を満たす領域にあることがわかる。【０１１１】
（実施例４）
前述の実施例１と同様の方法により、実施例４に係る散乱層を作製した。ただし、実施例４に係る散乱層では、セラミックフィラーとして、平均粒径が３．０μｍのアルミナ粒子（屈折率ｎ２＝１．７６）を使用した。その他の製作条件は、実施例１の場合と同様である。【０１１２】
図７には、前述の（１）式〜（３）式に基づく、光の波長λ（ｎｍ）とアルミナ粒子の平均粒径Ｄ（μｍ）の関係を示す。図２と同様に、実線で示す直線１１は、Ｄ＝３×Ｄ０の関係を示しており、破線で示す直線１２は、Ｄ＝Ｄ０の関係を示している。実施例４では、アルミナ粒子の平均粒径は、３．０μｍであり、このグラフから、実施例４の条件は、（１）式を満たす領域にあることがわかる。【０１１３】
（実施例５）
前述の実施例１と同様の方法により、実施例５に係る散乱層を作製した。ただし、実施例５に係る散乱層では、セラミックフィラーとして、平均粒径が１．０μｍのコージェライト粒子（屈折率ｎ２＝１．５４）を使用した。その他の製作条件は、実施例１の場合と同様である。【０１１４】
図８には、前述の（１）式〜（３）式に基づく、光の波長λ（ｎｍ）とコージェライト粒子の平均粒径Ｄ（μｍ）の関係を示す。図２と同様に、実線で示す直線１１は、Ｄ＝３×Ｄ０の関係を示しており、破線で示す直線１２は、Ｄ＝Ｄ０の関係を示している。実施例５では、コージェライト粒子の平均粒径は、１．０μｍであり、このグラフから、実施例５の条件は、（１）式を満たす領域にあることがわかる。【０１１５】
（比較例１）
前述の実施例１と同様の方法により、比較例１に係る散乱層、および比較例１に係る有機ＬＥＤ素子を作製した。ただし、比較例１に係る散乱層では、セラミックフィラーを添加していない。その他の製作条件は、実施例１の場合と同様である。【０１１６】
（比較例２）
前述の実施例１と同様の方法により、比較例２に係る散乱層を作製した。ただし、比較例２に係る散乱層では、セラミックフィラーとして添加されるシリカ粒子の平均粒径は、０．５μｍとした。その他の製作条件は、実施例１の場合と同様である。【０１１７】
前述の図６から、比較例２の条件（シリカ粒子の平均粒径＝０．５μｍ）は、（１）式および（３）式のいずれも満たさない領域にあることがわかる。【０１１８】
表１には、実施例１〜５および比較例１〜２に係る散乱層のセラミックフィラーの材質、セラミックフィラーの平均粒径、およびマトリクス材料とセラミックフィラーの屈折率の差Δｎをまとめて示した。【０１１９】
【表１】
2012081442.tif 000003
（散乱強度の波長依存性の評価）
前述の方法で作製した実施例１〜５、および比較例２に係る散乱層において、反射される光の散乱強度の波長依存性を評価した。光の散乱強度は、ヘイズ測定によって得られたヘイズ値を用いて評価した。なお、ヘイズ値は、以下の（４）式から算出した：
ヘイズ（％）＝拡散透過率／前方透過率×１００      （４）式
ここで、拡散透過率は、積分球の前に試料を固定させ、分光光度計で任意の波長の光を入射させ、測定時にライト・トラップを設置し、平行光線が吸収されて拡散透過光のみが積分球で集められて受光部に入って得られた透過率である。また、前方透過率は、ライト・トラップを設置しないで積分球の前に試料を固定させ、任意の波長の光を入射させ積分球で集められた透過率である。【０１２０】
実施例１〜３および比較例２に係る散乱層での測定結果を図９に示す。【０１２１】
図９の結果から、シリカフィラーの平均粒径Ｄが（１）式を満たす場合（実施例１、２の場合）、ヘイズ値に及ぼす光の波長依存性が有意に抑制されていることがわかる。一方、シリカフィラーの平均粒径Ｄが（３）式を満たす場合（実施例３の場合）、ヘイズ値に及ぼす光の波長依存性が大きくなり、短波長側ほど、ヘイズ値が大きくなる傾向にあることがわかる。さらに、シリカフィラーの平均粒径Ｄが（１）式および（３）式のいずれも満たさない場合（比較例２の場合）は、前述の両者の中間的な傾向を示し、長波長側において、ヘイズ値がある程度小さくなる傾向にあることがわかる。【０１２２】
図１０には、実施例５に係る散乱層でのヘイズ値の測定結果を示す。図１０の結果から、コージェライトフィラーの平均粒径Ｄが（１）式を満たす場合（実施例５の場合）、ヘイズ値に及ぼす光の波長依存性が有意に抑制されていることがわかる。【０１２３】
なお、アルミナフィラー（平均粒径３．０μｍ）を使用した実施例４に係る散乱層においても、ヘイズ値に及ぼす光の波長依存性は、抑制される傾向を示した。【０１２４】
このように、散乱層に使用されるセラミックフィラーとマトリクス材料の関係を（１）〜（３）式を満たすように調整することにより、発光される光の散乱強度の波長依存性を制御することができることがわかった。【０１２５】
（光透過性の評価）
次に、実施例１および比較例１に係る散乱層を用いて、光透過性を評価した。光透過性は、各散乱層のサンプルにおいて、ガラス基板の反対側（すなわち散乱層の側）から自然光を照射した際に、ガラス基板の側から放射される光量を、積分球を用いて測定することにより実施した。全光線透過率は、前方放射される光を積分球で集光し測定した。【０１２６】
測定結果を前述の表１にまとめて示す。【０１２７】
この結果から、実施例１に係る散乱層の光透過性は、セラミックフィラーを有さない比較例１に係る散乱層と同等であることが確認された。従って、添加セラミックフィラーの量が５ｖｏｌ％の範囲内では、散乱層内のセラミックフィラーの存在が、光の透過性に及ぼす影響は小さいと言える。【０１２８】
（光取り出し効率の評価）
次に、実施例１および比較例１に係るＬＥＤ素子を用いて、光取り出し効率の測定を行った。光取り出し効率は、実際にＬＥＤ素子の両電極間に、１ｍＡの電流を印加した際に、外部に放射される光量を測定して算出した。【０１２９】
前述の表１に、測定結果を示す。なお、表１の光取り出し効率は、散乱層を有さない同様のＬＥＤ素子において得られる光量を１としたときの、規格化された値で示されている。【０１３０】
この結果から、散乱層がセラミックフィラーを有さない実施例１に係るＬＥＤ素子は、散乱層がセラミックフィラーを有さない比較例１に係るＬＥＤ素子に比べて、光取り出し効率が向上することがわかる。
【産業上の利用可能性】
【０１３１】
開示の技術は、発光デバイス等に使用される有機ＬＥＤ素子に適用することができる。【０１３２】
なお本出願は、日本特許庁に2010年12月17日に出願された基礎出願第2010-282372号に基づくものであり、その全内容はここに参照により含まれる。
【符号の説明】
【０１３３】
１００  有機ＬＥＤ素子
１１０  透明基板
１２０  散乱層
１２２  マトリクス材料
１２５  セラミックフィラー
１３０  第１の電極（陽極）
１４０  有機発光層
１５０  第２の電極（陰極）
１９０  光取り出し面。
【図１】
2012081442.tif 000004
【図２】
2012081442.tif 000005
【図３】
2012081442.tif 000006
【図４】
2012081442.tif 000007
【図５】
2012081442.tif 000008
【図６】
2012081442.tif 000009
【図７】
2012081442.tif 000010
【図８】
2012081442.tif 000011
【図９】
2012081442.tif 000012
【図１０】
2012081442.tif 000013
【国際調査報告】
2012081442.tif 000014
2012081442.tif 000015
2012081442.tif 000016
2012081442.tif 000017